(57)【要約】【課題】高い粘度指数向上能および増粘性を有し、透明な外観の潤滑油組成物を得ることのできる潤滑油用粘度指数向上剤を提供すること。【解決手段】固形物（Ｓ）を含む潤滑油用粘度指数向上剤であって、前記固形物（Ｓ）はグラフト共重合体（Ｘ）を含み、前記グラフト共重合体（Ｘ）は、エチレン・α−オレフィン共重合体（Ａ）に由来する主鎖部と、（メタ）アクリル酸エステル共重合体（Ｂ）に由来するグラフト部とを有し、かつ１５〜４００％のグラフト化率を有し、前記（メタ）アクリル酸エステル共重合体（Ｂ）は、２種以上の（メタ）アクリル酸エステルの共重合体であり、前記（メタ）アクリル酸エステルのアルキル基の平均炭素数が８以上である潤滑油用粘度指数向上剤。【選択図】なし【特許請求の範囲】
【請求項１】
固形物（Ｓ）を含む潤滑油用粘度指数向上剤であって、
前記固形物（Ｓ）は、グラフト共重合体（Ｘ）を含み、
前記グラフト共重合体（Ｘ）は、
エチレンと炭素数３〜８のα−オレフィンとの共重合体であるエチレン・α−オレフィン共重合体（Ａ）に由来する主鎖部と、
（メタ）アクリル酸エステル共重合体（Ｂ）に由来するグラフト部と
を含み、かつ
１５〜４００％の、下記式（Ｉ）で定義されるグラフト化率を有し、
前記（メタ）アクリル酸エステル共重合体（Ｂ）は、２種以上の（メタ）アクリル酸エステルの共重合体であり、
前記（メタ）アクリル酸エステルのアルキル基の平均炭素数が８以上である
ことを特徴とする潤滑油用粘度指数向上剤。
グラフト化率（％）＝｛（グラフト共重合体（Ｘ）の質量）−（エチレン・α−オレフィン共重合体（Ａ）の質量）｝／（エチレン・α−オレフィン共重合体（Ａ）の質量）×１００  …（Ｉ）
【請求項２】
前記α−オレフィンが、プロピレンおよびブテンから選ばれる１種以上であることを特徴とする、請求項１に記載の潤滑油用粘度指数向上剤。
【請求項３】
前記グラフト共重合体（Ｘ）の、１３５℃のデカリン溶媒中で測定した極限粘度［η］が、０．０５〜１５ｄＬ／ｇであることを特徴とする請求項１または２に記載の潤滑油用粘度指数向上剤。
【請求項４】
前記（メタ）アクリル酸エステル共重合体（Ｂ）が（メタ）アクリル酸Ｃ１−６アルキルと（メタ）アクリル酸Ｃ７−３６アルキルとの共重合体であることを特徴とする請求項１〜３のいずれか一項に記載の潤滑油用粘度指数向上剤。
【請求項５】
前記固形物（Ｓ）中の前記グラフト共重合体（Ｘ）の割合が、９５質量％以上であることを特徴とする請求項１〜４のいずれか一項に記載の潤滑油用粘度指数向上剤。
【請求項６】
前記固形物（Ｓ）を８０質量％以上含むことを特徴とする請求項１〜５のいずれか一項に記載の潤滑油用粘度指数向上剤。
【請求項７】
（i）請求項１〜６のいずれか一項に記載の潤滑油用粘度指数向上剤０．２〜５０質量部と、
（ii）鉱油、合成炭化水素油及びエステル油から選ばれる少なくとも１種類からなり、かつ、１００℃での動粘度が１〜２０ｍｍ2／ｓの範囲にあるベースオイル５０〜９９．８質量部（ただし、前記（i）と（ii）の合計は１００質量部である。）と、任意に、
（iii）清浄分散剤、粘度指数向上剤、酸化防止剤、腐食防止剤、耐磨耗剤、摩擦調整剤、流動点降下剤、防錆剤、消泡剤および極圧剤からなる群より選ばれた少なくとも１種類の添加剤と
を含むことを特徴とする潤滑油組成物。
【発明の詳細な説明】
【技術分野】
【０００１】
本発明は高い粘度指数向上能と増粘性を有する潤滑油用粘度指数向上剤およびそれを添加した潤滑油組成物に関する。
【背景技術】
【０００２】
石油製品は一般に温度変化により粘度が大きく変化する、いわゆる粘度の温度依存性を有しているが、自動車用のエンジン油・ギヤ油や作動油等として使用される潤滑油は、低温から高温まで広い範囲にわたって粘度ができるだけ変化しないことが実用上望ましい。この尺度として粘度指数が用いられ、粘度指数が大きいほど温度変化に対する安定性が高い。そこで潤滑油には、粘度の温度依存性を小さくする目的で、鉱物油等の潤滑油基油に可溶な、ある種の重合体が粘度指数向上剤として用いられている。そのような重合体としては、例えばポリメタクリレート（ＰＭＡ）（特許文献１参照）、オレフィン共重合体（ＯＣＰ）（特許文献２参照）、ポリイソブチレン（ＰＩＢ）等が使用されている。
【０００３】
これらの重合体を添加した潤滑油にはそれぞれ特徴がある。例えば、ＰＭＡは粘度指数向上性に優れており流動点降下作用もあるが、増粘効果、剪断安定性が低い。増粘効果を向上させるためにはＰＭＡの分子量を大きくする方法があるが、この場合、剪断力に対する安定性が極端に悪くなり、駆動時の粘度低下が問題となる。ＰＩＢは増粘効果が大きいが、粘度指数向上性に劣る。ＯＣＰは、粘度指数向上性はＰＭＡに劣るが、増粘効果が大きく、かつ剪断安定性に優れている。
【０００４】
また、ＰＭＡは鉱物油との相溶性が悪く、極性の高いアルキル（メタ）アクリレートをモノマーとした場合、鉱物油と配合した際に溶解しないあるいは白濁した外観の配合油が得られ、実用に値しない。特許文献３には、アルキル（メタ）アクリレートの側鎖の平均炭素数が７より小さいときは基材油に対する溶解性が貧弱なため、分散性粘度調整剤として機能しないことが記載されている。
【０００５】
ＯＣＰの物性を改良する方法としては、モノマーの種類、モル比などを調整する方法、ランダム、ブロックなどのモノマー配列を変える方法、組成の異なるポリマーをブレンドする方法、エチレン・α−オレフィン共重合体に極性モノマーをグラフト共重合する方法などがあり、従来から種々の方法が試みられている。
【０００６】
例えば、特許文献４には、異なるエチレン含量のエチレン・α−オレフィンコポリマーのブレンドが開示されており、潤滑油の粘度指数向上剤として使用した場合には、優れた低温特性を得られることが示されている。一方、リビング重合の特性を活かした他の工夫も行われており、例えば、特許文献５では、分子量分布が狭く、分子内で組成の異なるエチレンとα−オレフィンのランダム共重合体、ブロック共重合体が開示されている。これらの共重合体は、剪断安定性と増粘性、および優れた低温特性を有しており、粘度指数改良剤として好適であることが示されている。
【０００７】
このように性能改善に向けて様々な試みがなされているが、近年、省エネルギー化を目的とした温度粘度特性の改善、廃潤滑油削減などを目的とした長寿命化（剪断安定性、耐熱酸化安定性）要求が高まっており、粘度指数向上剤に対しても更なる性能バランスの改善が求められている。
【０００８】
更なる性能バランスの改善策として、増粘性、耐熱性に優れるエチレン・α−オレフィン共重合体と温度粘度特性に優れるポリ（メタ）アクリレートの複合化が考えられ、特許文献６にはポリオレフィンにポリ（メタ）アクリレートをラジカル開始剤の存在下で反応させることにより得られるグラフト共重合体が開示されている。しかしながら、ラジカルグラフト反応では充分な反応率を得ることは困難であり、得られるグラフト物は、未変性のポリオレフィンおよび（メタ）アクリレートのホモポリマーが多く存在するため、有効成分量が少なく、大幅な性能改善は期待できない。
【０００９】
グラフト部の導入割合（グラフト化率）の高いグラフト共重合体を製造する方法としては、ポリオレフィン鎖にラジカル重合性を有する官能基を付与したマクロモノマーを（メタ）アクリレートと共重合することによってグラフト共重合体を得る方法が考えられる。このようなグラフト共重合体を合成するためのポリオレフィンマクロモノマーを製造する方法としては、例えば特許文献７には、リビング重合法を利用して合成したポリエチレンの末端に重合性のアクリロイル基またはメタクリロイル基を導入する方法が記載されている。
【００１０】
前述のリビング重合を用いた方法では、一つの触媒活性点から一本の重合体しか得られない。しかしながら生産性の点からは一つの触媒活性点から得られる重合体の数は多いほど好ましい。従って、リビング重合の利用は工業的な量産を考えると経済的に十分満足すべき方法とは言い難い。しかも、特許文献６に記載の方法ではアルキルリチウムを用いたアニオン重合法を利用しているため、マクロモノマーとして製造できるポリオレフィンは最大で１０００量体程度の比較的低分子量のポリエチレンであり、潤滑油添加剤として有用な分子量５００〜２０，０００のエチレン・α−オレフィン共重合体に適用するのは困難である。
【先行技術文献】
【特許文献】
【００１１】
【特許文献１】特開平７−６２３７２号公報
【特許文献２】特公昭４６−３４５０８号公報
【特許文献３】特開平５−２８７０２８号公報
【特許文献４】米国特許第３，６９７，４２９号明細書
【特許文献５】特開昭６０−３５００９号公報
【特許文献６】特開昭６１−１８１５２８号公報
【特許文献７】特開平６−３２９７２０号公報
【発明の概要】
【発明が解決しようとする課題】
【００１２】
本発明が解決しようとする課題は、自動車や工業用機械の低燃費化・省エネルギー化の観点から、高い粘度指数を有し増粘性の高い、配合油にした際に透明な外観となるような、潤滑油用粘度指数向上剤を提供することである。
【課題を解決するための手段】
【００１３】
上記課題を解決すべく鋭意検討を行った結果、特定のコポリマーが、潤滑油用粘度指数向上剤として優れた粘度指数向上能と増粘性および基油溶解性を有することを見出した。
即ち、本発明は、以下の〔１〕〜〔７〕により特定される。
【００１４】
〔１〕固形物（Ｓ）を含む潤滑油用粘度指数向上剤であって、
前記固形物（Ｓ）は、グラフト共重合体（Ｘ）を含み、
前記グラフト共重合体（Ｘ）は、
エチレンと炭素数３〜８のα−オレフィンとの共重合体であるエチレン・α−オレフィン共重合体（Ａ）に由来する主鎖部と、
（メタ）アクリル酸エステル共重合体（Ｂ）に由来するグラフト部と
を含み、かつ
１５〜４００％の、下記式（Ｉ）で定義されるグラフト化率を有し、
前記（メタ）アクリル酸エステル共重合体（Ｂ）は、２種以上の（メタ）アクリル酸エステルの共重合体であり、
前記（メタ）アクリル酸エステルのアルキル基（すなわち、アクリロイルオキシ基またはメタクリロイルオキシ基に結合したアルキル基）の平均炭素数が８以上である
ことを特徴とする潤滑油用粘度指数向上剤。
グラフト化率（％）＝｛（グラフト共重合体（Ｘ）の質量）−（エチレン・α−オレフィン共重合体（Ａ）の質量）｝／（エチレン・α−オレフィン共重合体（Ａ）の質量）×１００  …（Ｉ）
〔２〕前記α−オレフィンが、プロピレンおよびブテンから選ばれる１種以上であることを特徴とする、前記〔１〕に記載の潤滑油用粘度指数向上剤。
〔３〕前記グラフト共重合体（Ｘ）の、１３５℃のデカリン溶媒中で測定した極限粘度［η］が、０．０５〜１５ｄＬ／ｇであることを特徴とする前記〔１〕または〔２〕に記載の潤滑油用粘度指数向上剤。
〔４〕前記（メタ）アクリル酸エステル共重合体（Ｂ）が（メタ）アクリル酸Ｃ１−６アルキルと（メタ）アクリル酸Ｃ７−３６アルキルとの共重合体であることを特徴とする前記〔１〕〜〔３〕のいずれかに記載の潤滑油用粘度指数向上剤。
〔５〕前記固形物（Ｓ）中の前記グラフト共重合体（Ｘ）の割合が、９５質量％以上であることを特徴とする前記〔１〕〜〔４〕のいずれかに記載の潤滑油用粘度指数向上剤。
〔６〕前記固形物（Ｓ）を８０質量％以上含むことを特徴とする前記〔１〕〜〔５〕のいずれかに記載の潤滑油用粘度指数向上剤。
〔７〕（i）前記〔１〕〜〔６〕のいずれか一項に記載の潤滑油用粘度指数向上剤０．２〜５０質量部と、
（ii）鉱油、合成炭化水素油及びエステル油から選ばれる少なくとも１種類からなり、かつ、１００℃での動粘度が１〜２０ｍｍ2／ｓの範囲にあるベースオイル５０〜９９．８質量部（ただし、前記（i）と（ii）の合計は１００質量部である。）と、任意に、
（iii）清浄分散剤、粘度指数向上剤、酸化防止剤、腐食防止剤、耐磨耗剤、摩擦調整剤、流動点降下剤、防錆剤、消泡剤および極圧剤からなる群より選ばれた少なくとも１種類の添加剤と、を含むことを特徴とする潤滑油組成物。
【発明の効果】
【００１５】
本発明の潤滑油用粘度指数向上剤は、従来の潤滑油用粘度指数向上剤と比較して優れた粘度温度特性と増粘性、基油溶解性を有している。従って、鉱油やα−オレフィンオリゴマーのような、潤滑油基油およびその他の添加剤と配合することにより、高い粘度温度特性、増粘性を有し、燃費効率に優れた潤滑油組成物を提供することができる。
【発明を実施するための形態】
【００１６】
以下、本発明について詳細に説明する。
＜潤滑油用粘度指数向上剤＞
本発明の潤滑油用粘度指数向上剤は、固形物（Ｓ）を含有し、固形物（Ｓ）は、エチレン・α−オレフィン共重合体（Ａ）に由来する主鎖部と、（メタ）アクリル酸エステル共重合体（Ｂ）に由来するグラフト部とを有するグラフト共重合体（Ｘ）を含む。
【００１７】
＜固形物（Ｓ）＞
固形物（Ｓ）は、常温で流動性を有さない固形の成分であり、粉体やペレットなどの粒子形状の他、ベールやフィルムやシートや繊維など、各種成形加工品の形状でもよい。
固形物（Ｓ）は、グラフト共重合体（Ｘ）を含み、好ましくはグラフト共重合体（Ｘ）を主成分として含む。具体的には、固形物（Ｓ）のうち、グラフト共重合体（Ｘ）を好ましくは８０質量％以上、より好ましくは９０質量％以上、さらに好ましくは９５質量％以上を占めるのが望ましい。固形物（Ｓ）中の、グラフト共重合体（Ｘ）以外の成分としては、たとえば、酸化防止剤などが挙げられ、さらに、グラフト共重合体（Ｘ）の製造方法にも依るが、以下に説明するエチレン・α−オレフィン共重合体（Ａ）の単体、および（メタ）アクリル酸エステル共重合体（Ｂ）の単体も挙げられる。
【００１８】
＜グラフト共重合体（Ｘ）＞
本発明に用いられるグラフト共重合体（Ｘ）は、
エチレンと炭素数３〜８のα−オレフィンとの共重合体であるエチレン・α−オレフィン共重合体（Ａ）に由来する主鎖部と、
（メタ）アクリル酸エステル共重合体（Ｂ）に由来するグラフト部と
を含む。
なお、本発明において、（メタ）アクリルとはアクリルまたはメタクリルを意味する。
【００１９】
すなわち本発明に用いられるグラフト共重合体（Ｘ）は、エチレンと炭素数３〜８のα−オレフィンとの共重合体であるエチレン・α−オレフィン共重合体（Ａ）と、（メタ）アクリル酸エステル共重合体（Ｂ）とのグラフト共重合体である。
【００２０】
エチレン・α−オレフィン共重合体（Ａ）
本発明に用いられるエチレン・α−オレフィン共重合体（Ａ）は、エチレンと、炭素数３〜８のα−オレフィンとの共重合体である。
炭素数３〜８のα−オレフィンとしては、プロピレン、ブテン−１、ペンテン−１、２−メチルブテン−１、３−メチルブテン−１、ヘキセン−１、３−メチルペンテン−１、４−メチルペンテン−１、３，３−ジメチルブテン−１、ヘプテン−１、メチルヘキセン−１、ジメチルペンテン−１、トリメチルブテン−１、エチルペンテン−１、オクテン−１、メチルペンテン−１、ジメチルヘキセン−１、トリメチルペンテン−１、エチルヘキセン−１、メチルエチルペンテン−１、ジエチルブテン−１、プロピルペンテン−１等が挙げられる。これらのα−オレフィンは、１種単独で用いられていてもよく、２種以上組み合わせて用いられていてもよい。
【００２１】
炭素数３〜８のα−オレフィンとしては、これらのうち、プロピレン、ブテン、ヘキセン、オクテンが好ましく、プロピレン、ブテン、オクテンがより好ましく、プロピレンまたはブテンがさらに好ましく、プロピレンが特に好ましい。
【００２２】
本発明に用いられるエチレン・α−オレフィン共重合体（Ａ）は、エチレンと、炭素数３〜８のα−オレフィンとの共重合体であればよいが、好ましくは、エチレンと、炭素数３〜８のα−オレフィンとのランダム共重合体である。本発明に用いられるエチレン・α−オレフィン共重合体（Ａ）として、特に好ましい共重合体としては、たとえば、エチレン・プロピレンランダム共重合体、エチレン・１−ブテンランダム共重合体が挙げられる。
【００２３】
本発明に用いられるエチレン・α−オレフィン共重合体（Ａ）は、エチレンと、炭素数３〜８のα−オレフィンとの共重合比を特に限定するものではないが、好ましくは、エチレンから導かれる構造単位の含有率が５０〜９０モル％、より好ましくは５１〜８５モル％、さらに好ましくは５５〜８０モル％であり、α−オレフィンから導かれる構造単位の含有率が好ましくは１０〜５０モル％、より好ましくは１５〜４５モル％、さらに好ましくは２０〜４０モル％の範囲であることが望ましい。
【００２４】
本発明に用いられるエチレン・α−オレフィン共重合体（Ａ）のエチレンから導かれる構造単位の含有率およびα−オレフィンから導かれる構造単位の含有率は、たとえば、13Ｃ−ＮＭＲ法で測定することができ、「高分子分析ハンドブック」（朝倉書店 発行 Ｐ１６３〜１７０）に記載の方法等に従ってピークの同定と定量とを行うことができる。
【００２５】
本発明に用いられるエチレン・α−オレフィン共重合体（Ａ）は、１３５℃のデカリン溶媒中で測定した極限粘度［η］が、好ましくは０．０５〜１５ｄＬ／ｇ、より好ましくは０．１〜１０ｄＬ／ｇ、さらに好ましくは０．５〜３ｄＬ／ｇの範囲であるのが望ましい。また、１９０℃、２．１６ｋｇｆ荷重で測定したメルトフローレート（ＭＦＲ）が、通常０．０１〜２００ｇ／１０分、好ましくは０．１〜１８０ｇ／１０分、より好ましくは１〜１５０ｇ／１０分、であることが望ましい。
【００２６】
本発明に用いられるエチレン・α−オレフィン共重合体（Ａ）は、特に限定されることなく、従来公知の方法で調製することができる。また、エチレンと、炭素数３〜８のα−オレフィンとの共重合体である市販のエチレン・α−オレフィン共重合体を用いることもできる。
【００２７】
（メタ）アクリル酸エステル共重合体（Ｂ）
本発明に用いられるグラフト共重合体（Ｘ）は、（メタ）アクリル酸エステル共重合体（Ｂ）に由来するグラフト部を有する。
（メタ）アクリル酸エステル共重合体（Ｂ）は、２種以上の（メタ）アクリル酸エステルの共重合体である。（メタ）アクリル酸エステル共重合体（Ｂ）は、本発明の効果を損なわない範囲で（メタ）アクリル酸エステルに由来する構造単位以外の構造単位を含んでいてもよく、含んでいなくてもよい。
【００２８】
後述する、エチレン・α−オレフィン共重合体（Ａ）に対して２種以上の（メタ）アクリル酸エステルをグラフト共重合する方法による製造が容易であるなどの観点からは、（メタ）アクリル酸エステル共重合体（Ｂ）は、好ましくは２種以上のアクリル酸エステルの共重合体および２種以上のメタクリル酸エステルの共重合体からなる群から選択される（メタ）アクリル酸エステル共重合体である。
【００２９】
さらに好ましくは、グラフト共重合体（Ｘ）は、グラフト部として、実質的に、２種以上のアクリル酸エステルの共重合体に由来するグラフト部のみを、または２種以上のメタクリル酸エステルの共重合体に由来するグラフト部のみを有する。
【００３０】
２種以上のアクリル酸エステルの共重合体は、本発明の効果を損なわない範囲で２種以上のアクリル酸エステルに由来する構造単位以外の構造単位を含んでいてもよく、含んでいなくてもよいが、好ましくは、構造単位として、実質的に２種以上のアクリル酸エステルに由来する構造単位のみを有する。
【００３１】
２種以上のメタクリル酸エステルの共重合体は、本発明の効果を損なわない範囲で２種以上のメタクリル酸エステルに由来する構造単位以外の構造単位を含んでいてもよく、含んでいなくてもよいが、好ましくは、構造単位として、実質的に２種以上のメタクリル酸エステルに由来する構造単位のみを有する。
【００３２】
２種以上の（メタ）アクリル酸エステルとは、好ましくは（メタ）アクリル酸Ｃ１−６アルキル（すなわち、（メタ）アクリロイルオキシ基に結合したアルキル基の炭素数が１〜６であるエステル）および（メタ）アクリル酸Ｃ７−３６アルキル（すなわち、（メタ）アクリロイルオキシ基に結合したアルキル基の炭素数が７〜３６であるエステル）であり、（メタ）アクリル酸Ｃ１−６アルキルおよび（メタ）アクリル酸Ｃ７−３６アルキルは、それぞれ１種であってよく２種以上であってもよい。
【００３３】
（メタ）アクリル酸Ｃ１−６アルキルは、好ましくは（メタ）アクリル酸Ｃ１−４アルキル（Ｃの後の数値範囲は、前記アルキル基の炭素数であり、以下も同様である。）であり、より好ましくは（メタ）アクリル酸Ｃ１−２アルキルであり、特に好ましくは（メタ）アクリル酸メチルである。また、（メタ）アクリル酸Ｃ７−３６アルキルは、好ましくは（メタ）アクリル酸Ｃ８−２８アルキルであり、より好ましくは（メタ）アクリル酸Ｃ８−２４アルキルである。
【００３４】
アクリル酸エステルの具体例としては、アクリル酸メチル、アクリル酸プロピル、アクリル酸ｎ−ブチル、アクリル酸ｔ−ブチル、アクリル酸イソブチル、アクリル酸ペンチル、アクリル酸ヘキシル、アクリル酸ヘプチル、アクリル酸２−エチルヘキシル、アクリル酸オクチル、アクリル酸ノニル、アクリル酸デシル、アクリル酸ウンデシル、アクリル酸ドデシル、アクリル酸ペンタデシル、アクリル酸ステアリル、アクリル酸トリデシル等が挙げられる。また、メタクリル酸エステルの具体例としては、メタクリル酸メチル、メタクリル酸プロピル、メタクリル酸ｎ−ブチル、メタクリル酸ｔ−ブチル、メタクリル酸イソブチル、メタクリル酸ペンチル、メタクリル酸ヘキシル、メタクリル酸ヘプチル、メタクリル酸２−エチルヘキシル、メタクリル酸オクチル、メタクリル酸ノニル、メタクリル酸デシル、メタクリル酸ウンデシル、メタクリル酸ドデシル、メタクリル酸ペンタデシル、メタクリル酸ステアリル、メタクリル酸トリデシル等が挙げられる。
【００３５】
このようなアクリル酸エステルまたはメタクリル酸エステルを単量体として用いることにより、グラフト共重合体（Ｘ）に多くのグラフト部を導入することができる。
グラフト共重合体（Ｘ）のグラフト部を構成する、（メタ）アクリル酸エステルに由来する構成単位のアルキル基（（メタ）アクリロイルオキシ基由来の構成単位に結合したアルキル基）の平均炭素数は、８以上である。
【００３６】
２種以上の（メタ）アクリル酸エステルの共重合体であって、アルキル基の平均炭素数が前記範囲にあるグラフト共重合体（Ｘ）を含む潤滑油用粘度指数向上剤は、高い粘度指数を有し、増粘性が高く、基油溶解性に優れている（換言すると、潤滑油基油に配合した際に透明な潤滑油組成物を得ることができる。）。
【００３７】
また、粘度指数向上という観点からは、前記平均炭素数は、好ましくは１２以下、より好ましくは１１以下である。
前記平均炭素数は、例えば、グラフト共重合体（Ｘ）について13Ｃ−ＮＭＲ測定を行い、得られた各ピークの面積の比に基づいて求めることができる。
【００３８】
２種以上の（メタ）アクリル酸エステルは、アルキル基の平均炭素数が前記範囲となる割合で用いられる。（メタ）アクリル酸エステルが（メタ）アクリル酸Ｃ１−６アルキルおよび（メタ）アクリル酸Ｃ７−３６アルキルである場合、（メタ）アクリル酸エステル全体に占める（メタ）アクリル酸Ｃ１−６アルキルの割合は、粘度指数向上の観点から好ましくは３．０モル％以上、より好ましくは５．０モル％以上である。
【００３９】
グラフト共重合体（Ｘ）
本発明に用いられるグラフト共重合体（Ｘ）は、上述したエチレン・α−オレフィン共重合体（Ａ）に由来する主鎖部と、（メタ）アクリル酸エステル共重合体（Ｂ）に由来するグラフト部とを有する。なお本発明では、グラフト部の鎖長が主鎖部の鎖長よりも長い場合においても、エチレン・α−オレフィン共重合体（Ａ）に由来する部分を主鎖部、（メタ）アクリル酸エステル共重合体（Ｂ）に由来する部分をグラフト部として扱う。
【００４０】
本発明において、グラフト共重合体（Ｘ）は、エチレン・α−オレフィン共重合体（Ａ）に対して、（メタ）アクリル酸エステル共重合体（Ｂ）を導入して得てもよく、また、エチレン・α−オレフィン共重合体（Ａ）の存在下で、（メタ）アクリル酸エステル共重合体（Ｂ）の単量体であるアクリル酸エステルまたはメタクリル酸エステルを重合することによって得てもよい。
【００４１】
このようなグラフト共重合体（Ｘ）は、グラフト部の導入割合が高く、下記式（Ｉ）で定義されるグラフト化率が、１５％以上４００％以下である。グラフト共重合体（Ｘ）のグラフト化率は、好ましくは２０％以上、より好ましくは２５％以上であり、また、好ましくは３５０％以下、より好ましくは３００％以下である。
グラフト化率（％）＝｛（グラフト共重合体（Ｘ）の質量）−（エチレン・α−オレフィン共重合体（Ａ）の質量）｝／（エチレン・α−オレフィン共重合体（Ａ）の質量）×１００  …（Ｉ）
【００４２】
エチレン・α−オレフィン共重合体（Ａ）の質量は、例えば、以下の（i）〜（iv）の手順によって求めることができる。
（i）エチレン・α−オレフィン共重合体（Ａ）および（メタ）アクリル酸エステル共重合体（Ｂ）（いずれも組成は問わない。）を準備する。
（ii）これらの共重合体を混合してブレンド樹脂を作製する。この際、各共重合体の配合割合を変えて、複数種のブレンド樹脂を作製する。
（iii）各ブレンド樹脂について、赤外分光法（ＩＲ）により吸光度比（エチレン・α−オレフィン共重合体由来の吸収Ａ4322とエステル部位由来の吸収Ａ967との比）を測定し、エチレン・α−オレフィン共重合体の割合と吸光度比との関係を表す検量線を作成する。
（iv）グラフト共重合体（Ｘ）の前記吸光度比を測定し、その測定値と前記検量線からグラフト共重合体（Ｘ）中のエチレン・α−オレフィン共重合体（Ａ）の割合を求め、グラフト共重合体（Ｘ）の質量と前記割合から、エチレン・α−オレフィン共重合体（Ａ）の質量を算出する。
【００４３】
本発明に用いられるグラフト共重合体（Ｘ）は、特に限定されるものではないが、１３５℃のデカリン溶媒中で測定した極限粘度［η］が、好ましくは０．０５〜１５ｄＬ／ｇ、より好ましくは０．１〜１０ｄＬ／ｇ、さらに好ましくは０．５〜３ｄＬ／ｇの範囲であるのが望ましい。
【００４４】
本発明に用いられるグラフト共重合体（Ｘ）は、特に限定されるものではないが、重量平均分子量（Ｍｗ）が、通常６０，０００〜６００，０００、好ましくは７０，０００〜５００，０００、より好ましくは８０，０００〜４５０，０００の範囲であるのが望ましい。
【００４５】
また本発明に用いられるグラフト共重合体（Ｘ）は、重量平均分子量（Ｍｗ）と数平均分子量分子（Ｍｎ）とから求められる分子量分布（Ｍｗ／Ｍｎ）の値が、好ましくは１．５〜８．０、より好ましくは２．０〜７．５、さらに好ましくは２．５〜７．０の範囲を満たすことが好ましい。
【００４６】
本発明において、重量平均分子量（Ｍｗ）および数平均分子量（Ｍｎ）は、後述する実施例に記載の条件で、ゲル・パーミエーション・クロマトグラフィー（ＧＰＣ）により求めた値である。
【００４７】
本発明に用いられるグラフト共重合体（Ｘ）は、エチレン・α−オレフィン共重合体（Ａ）に由来する主鎖部が高度に変性され、極性基を有するグラフト部が高い割合で導入されていることから、親水性物質および疎水性物質のいずれとも親和性が高く、親水性物質および疎水性物質の両方を含む組成物を調製する場合においても、本発明に用いられるグラフト共重合体（Ｘ）を共存させることにより、均質な組成物を容易に調製することができる。
【００４８】
グラフト共重合体（Ｘ）の製造方法
本発明に用いられるグラフト共重合体（Ｘ）は、上述のように、エチレン・α−オレフィン共重合体（Ａ）に対して、（メタ）アクリル酸エステル共重合体（Ｂ）を導入して得てもよく、また、エチレン・α−オレフィン共重合体（Ａ）に対して、（メタ）アクリル酸エステル共重合体（Ｂ）の単量体であるアクリル酸エステルまたはメタクリル酸エステルをグラフト共重合することによって得てもよい。
【００４９】
これらのうちでは、主鎖となるエチレン・α−オレフィン共重合体（Ａ）に対して、（メタ）アクリル酸エステル共重合体（Ｂ）の単量体であるアクリル酸エステルまたはメタクリル酸エステルをグラフト共重合する方法を好ましく採用することができる。
【００５０】
本発明に用いられるグラフト共重合体（Ｘ）の製造においては、エチレン・α−オレフィン共重合体（Ａ）と、アクリル酸エステルまたはメタクリル酸エステルとを、アルキルホウ素を用いてグラフト共重合反応させる、グラフト共重合工程を有することが好ましい。エチレン・α−オレフィン共重合体（Ａ）と、（メタ）アクリル酸エステル共重合体（Ｂ）を構成する単量体であるアクリル酸エステルまたはメタクリル酸エステルとを、アルキルホウ素を用いてグラフト共重合させた場合には、エチレン・α−オレフィン共重合体（Ａ）に由来する主鎖部に対して、高いグラフト化率で（メタ）アクリル酸エステル共重合体（Ｂ）に由来するグラフト部を有する、グラフト共重合体（Ｘ）を好適に製造することができる。
【００５１】
（メタ）アクリル酸エステル共重合体（Ｂ）の単量体である（メタ）アクリル酸エステルの具体的態様、好ましい態様等は上述のとおりであり、前記単量体は、（メタ）アクリル酸エステル中のアルキル基の平均炭素数が８以上である（メタ）アクリル酸エステル共重合体（Ｂ）に由来するグラフト部が得られるように、２種以上を組み合わせて用いられる。
【００５２】
アルキルホウ素を用いたグラフト共重合工程においては、アルキルホウ素を酸素と反応させて過酸化物とした開始剤を使用することができる。このような、アルキルホウ素を用いたグラフト共重合反応は、たとえば、US3141862、Macromolecules 2005, 38, 8966-8970、J. APPL. POLYM. SCI. 2015,42186およびJournal of Polymer Science: Part A: Polymer Chemistry, Vol. 47, 6163-6167 (2009) などに記載の方法を参照して行うことができる。
【００５３】
アルキルホウ素としては、特に限定されるものではないが、たとえば、トリイソブチルホウ素を好適に用いることができる。
グラフト重合反応に用いられる溶媒としては、水の他、ベンゼン、トルエン、キシレン等の芳香族炭化水素系溶媒、ペンタン、ヘキサン、ヘプタン、オクタン、ノナン、デカン等の脂肪族炭化水素系溶媒、シクロヘキサン、メチルシクロヘキサン、デカヒドロナフタレン等の脂環族炭化水素系溶媒、クロルベンゼン、ジクロルベンゼン、トリクロルベンゼン、塩化メチレン、クロロホルム、四塩化炭素、テトラクロルエチレン等の塩素化炭化水素系溶媒、１−メチル−２−ピロリドン、エチレンカーボネート、プロピレンカーボネート、γ−ブチロラクトン、Ｎ−メチル−２−ピロリドン、プロピレングリコールモノメチルエーテルアセテート、アセチルクエン酸トリブチル、２，４−ペンタジエン、ジメチルスルフォキシド、ｎ−アルキルアジペート、２，２，４−トリメチル−１，３−ペンタンジオールジイソブチレート、３−メトキシ−３−メチル−１−ブチルアセテート、アセトン、メチルエチルケトン、メチルイソブチルケトン、アセトフェノン、ベンゾフェノン、シクロヘキサノンなどのケトン；ベンジルアルコール、１−ブタノール、2-ブタノール、t-ブタノール、１−ペンタノール、２−ペンタノール、３−ペンタノール、２−エチル−１−ヘキサノール、ノルマルプロピルアルコール、イソプロピルアルコール、エタノール、メタノールなどのアルコール；エチルエーテル、エチレングリコールモノメチルエーテル、アニソール、フェニルエーテル、ジオキサン、テトラヒドロフランなどのエーテル；酢酸エチル、酢酸ブチルなどのエステルを挙げることができる。これらの溶媒は、１種単独で用いてもよく、あるいは、２種以上を組み合わせたものであっても良い。
【００５４】
グラフト共重合反応を行うに当たり、エチレン・α−オレフィン共重合体（Ａ）と、グラフトモノマーであるアクリル酸エステルまたはメタクリル酸エステルと、アルキルホウ素との接触方法および接触順序については、特に制限はなく、種々の方法を採用することができる。また、エチレン・α−オレフィン共重合体（Ａ）へ、アクリル酸エステルまたはメタクリル酸エステル、あるいはアルキルホウ素を事前に含浸させておいてもよい。グラフト共重合反応においては、さらに、グラフトポリマーの分子量を調整するために公知の連鎖移動剤を併用することができる。
【００５５】
一方、アルキルホウ素と酸素との接触順序に関しては、反応開始点となるため、反応系にアルキルホウ素を先に装入してから、酸素を導入して接触させる方法が好ましい。また、グラフトモノマーであるアクリル酸エステルまたはメタクリル酸エステルは、予め窒素通気処理をして残存酸素を十分にパージしておくことが好ましい。
【００５６】
また、本発明の目的を妨げない範囲において、公知の添加剤、たとえば、ヒンダードフェノール化合物などの酸化防止剤、プロセス安定剤、耐熱安定剤、耐熱老化剤、耐候安定剤、帯電防止剤、スリップ防止剤、アンチブロッキング剤、防曇剤、滑剤、顔料、染料、核剤、可塑剤、塩酸吸収剤、難燃剤、ブルーミング防止剤、ピペリジン類などのニトロキシラジカル類に代表されるラジカル捕捉剤、公知の軟化剤、粘着付与剤、加工助剤、密着性付与剤、炭素繊維、ガラス繊維、ウイスカなどの充填剤、などの各種の添加剤を併用することができる。また、本発明の趣旨を逸脱しない限り他の高分子化合物を少量ブレンドすることも可能である。
【００５７】
上記のようなグラフト共重合反応は、混合および加熱が可能な装置であれば特に制限なく使用することができる。例えば縦型および横型のいずれの反応器であっても使用することができる。具体的には、流動床、移動床、ループリアクター、攪拌翼付横置反応器、攪拌翼付縦置反応器、回転ドラム、等を挙げることができる。また、プラネタリーミキサーなどの多軸・自転公転併用方式の混合機、ニーダー、パドルドライヤー、ヘンシェルミキサー、スタティックミキサー、Ｖブレンダー、タンブラー、ナウターミキサーも使用することができる。
【００５８】
グラフト共重合反応の工程終了後には、未反応のアクリル酸エステルまたはメタクリル酸エステル等を溶解することのできる溶媒で、得られたグラフト共重合体を洗浄する、洗浄工程を有することも好ましい。
【００５９】
洗浄工程に用いる溶媒は、特に限定されるものではないが、好ましくはケトン、アルコールであり、アセトン、メタノールが特に好ましい。また、洗浄温度は、生成したグラフト共重合体（Ｘ）が損なわれない限りにおいては限定されるものではないが、このましくは０〜１１０℃、より好ましくは室温〜１００℃程度である。
ここで、洗浄工程は、洗浄温度を洗浄溶媒の大気圧における沸点よりも高く設定する場合には、洗浄溶媒の揮散を防止するために、密閉状態で行うことが好ましい。
【００６０】
＜潤滑油用粘度指数向上剤＞
本発明の潤滑油用粘度指数向上剤は、上述した固形物（Ｓ）を含有し、固形物（Ｓ）は、エチレン・α−オレフィン共重合体（Ａ）に由来する主鎖部と、（メタ）アクリル酸エステル共重合体（Ｂ）に由来するグラフト部とを有するグラフト共重合体（Ｘ）を含む。好ましくは、潤滑油用粘度指数向上剤のうち固形物（Ｓ）が８０質量％以上、より好ましくは９０質量％以上、さらに好ましくは９５質量％以上を占める。
【００６１】
本発明の潤滑油用粘度指数向上剤は、固形物（Ｓ）のみから構成されていてもよく、本発明の効果を阻害しない限りにおいて、固形物（Ｓ）以外の成分を含んでいても構わない。固形物（Ｓ）以外の成分としては、例えば従来潤滑油用粘度指数向上剤として用いられているポリマーや、酸化防止剤等の各種添加剤が挙げられる。
【００６２】
本発明の潤滑油用粘度指数向上剤の形態は、特に限定されるものではないが、固体状であることが好ましく、たとえば、粉末状、ペレット状などの粒子形状や、ベール、フィルム、シート、繊維などの各種成形加工品の形状であってもよい。本発明の潤滑油用粘度指数向上剤は、通常、ベースオイルとなる潤滑油基油に添加して溶解あるいは分散し、潤滑油の粘度指数を向上する用途に好適に用いることができる。
【００６３】
＜潤滑油組成物＞
本発明の潤滑油組成物は、
（i）上記のグラフト共重合体（Ｘ）を含む潤滑油用粘度指数向上剤０．２〜５０質量部、好ましくは０．２〜２５質量部、より好ましくは０．２５〜１０質量部、特に好ましくは０．２５〜５質量部、より特に好ましくは０．３〜２．５質量部と、
（ii）鉱油、合成炭化水素油及びエステル油から選ばれる少なくとも１種類からなり、かつ、１００℃での動粘度が１〜２０ｍｍ2／ｓの範囲にあるベースオイル５０〜９９．８質量部（ただし、前記（i）と（ii）の合計は１００質量部である）と、必要に応じて、
（iii）清浄分散剤、粘度指数向上剤、酸化防止剤、腐食防止剤、耐磨耗剤、摩擦調整剤
、流動点降下剤、防錆剤、消泡剤および極圧剤からなる群より選ばれた少なくとも１種類の添加剤と、を含む。
【００６４】
本発明の潤滑油組成物に用いられるベースオイル（ii）としては、１００℃での動粘度が１〜２０ｍｍ2／sの範囲にある、従来公知の鉱物油、合成炭化水素油、及びエステル油から選ばれる少なくとも１種のベースオイルが用いられる。
【００６５】
鉱物油には一般に精製の仕方により幾つかの等級があるが、一般に０．５〜１０％のワックス分を含む鉱物油が使用される。本発明では、例えば、水素分解精製法で製造された、流動点が低く、粘度指数の高い、イソパラフィンを主体とした組成の高度精製油を用いることができる。
【００６６】
合成炭化水素油としては、例えばα−オレフィンオリゴマー、アルキルベンゼン類、アルキルナフタレン類等が挙げられ、これらは１種単独で、または２種以上組合わせて用いることができる。このうちα−オレフィンオリゴマーとしては、炭素原子数８〜１２のオレフィンから選ばれる少なくとも１種のオレフィンの低分子量オリゴマーが使用できる。この様なα−オレフィンオリゴマーは、チーグラー触媒、ルイス酸を触媒としたカチオン重合、熱重合、ラジカル重合によって製造することができる。
【００６７】
アルキルベンゼン類、アルキルナフタレン類は、通常、大部分がアルキル鎖長が炭素原子数６〜１４のジアルキルベンゼンまたはジアルキルナフタレンである。このようなアルキルベンゼン類またはアルキルナフタレン類は、ベンゼンまたはナフタレンと、オレフィンとのフリーデルクラフトアルキル化反応によって製造される。アルキルベンゼン類またはアルキルナフタレン類の製造において使用されるアルキル化オレフィンは、線状もしくは枝分かれ状のオレフィンまたはこれらの組み合わせでも良い。これらの製造方法は、例えば、米国特許第３，９０９，４３２号に記載されている。
【００６８】
エステル油としては、一塩基酸とアルコールから製造されるモノエステル；二塩基酸とアルコールとから、またはジオールと一塩基酸または酸混合物とから製造されるジエステル；ジオール、トリオール（例えばトリメチロールプロパン）、テトラオール（例えばペンタエリスリトール）、ヘキサオール（例えばジペンタエリスリトール）等と一塩基酸または酸混合物とを反応させて製造したポリオールエステル等が挙げられる。これらのエステルの例としては、トリデシルペラルゴネート、ジ−２−エチルヘキシルアジペート、ジ−２−エチルヘキシルアゼレート、トリメチロールプロパントリヘプタノエート、ペンタエリスリトールテトラヘプタノエート等が挙げられる。
【００６９】
本発明では、ベースオイル（ii）として、これらの鉱物油、合成炭化水素油、及びエステル油のいずれかを単独で用いてもよく、また２種以上組み合わせて用いてもよい。
本発明の潤滑油組成物に必要に応じて用いられる添加剤としては、下記のものを例示することができ、これらを単独または２種以上組み合わせて用いることができる。
【００７０】
清浄分散剤：金属スルホネート、金属フェネート、金属フォスファネート、コハク酸イミド等を例示することができ、通常０〜１５質量％の範囲で用いられる。
流動点降下剤：ポリメタクリレート、アルキルナフタレン等を例示することができ、通常０〜３質量％の範囲で用いられる。
極圧剤：スルフィド類、スルホキシド類、スルホン類、チオホスフィネート類、チオカーボネート類、硫化油脂、硫化オレフィン等のイオウ系極圧剤；リン酸エステル、亜リン酸エステル、リン酸エステルアミン塩、亜リン酸エステルアミン類等のリン酸類；塩素化炭化水素等のハロゲン系化合物などを例示することができる。極圧剤は、必要に応じて０〜１５質量％の範囲で用いられる。
耐磨耗剤：二硫化モリブデンなどの無機または有機モリブデン化合物、アルキルメルカプチルボレート等の有機ホウ素化合物；グラファイト、硫化アンチモン、ホウ素化合物、ポリテトラフルオロエチレン等を例示することができる。摩耗防止剤は、必要に応じて０〜３質量％の範囲で用いられる。
酸化防止剤：２,６−ジ-tert-ブチル−４−メチルフェノール等のフェノール系やアミン系の化合物が挙げられる。酸化防止剤は、必要に応じて０〜３質量％の範囲で用いられる。
防錆剤：各種アミン化合物、カルボン酸金属塩、多価アルコールエステル、リン化合物、スルホネートなどの化合物が挙げられる。防錆剤は、必要に応じて０〜３質量％の範囲で用いられる。
消泡剤：ジメチルシロキサン、シリカゲル分散体等のシリコーン系化合物、アルコール系またはエステル系の化合物などを例示することができる。消泡剤は、必要に応じて０〜０．２質量％の範囲で用いられる。
本発明に係る潤滑油組成物には、上記の添加剤以外にも、抗乳化剤、着色剤、油性剤（油性向上剤）などを必要に応じて用いることができる。
【実施例】
【００７１】
以下、実施例に基づいて本発明をさらに具体的に説明するが、本発明はこれらに限定されるものではない。
以下の実施例等において、測定および評価方法は次の通りである。
【００７２】
＜重量平均分子量(Ｍｗ)、数平均分子量（Ｍｎ）、分子量分布（Ｍｗ/Ｍｎ）＞
重量平均分子量(Ｍｗ)、数平均分子量（Ｍｎ）は、東ソー社製のＨＬＣ-８３２１ ＧＰＣ／ＨＴ型 ゲル浸透クロマトグラフ（ＧＰＣ）を用いて以下のように測定した。
【００７３】
分離カラムとして、ＴＳＫｇｅｌ ＧＭＨ６−ＨＴ(２本)とＧＭＨ６−ＨＴＬ(２本)(いずれも７．５ｍｍＩ．Ｄ．×３０ｃｍ,  東ソー社製)を用い、カラム温度を１４０℃とし、移動相にはｏ-ジクロロベンゼン(０．０２５％BHT含有)を用い、展開速度を１．０ｍＬ/分とし、試料濃度を０．１％(ｗ／ｖ)とし、試料注入量を０．４mLとし、検出器として示差屈折計を用いた。装置の較正は、単分散ポリスチレン(東ソー社製、＃３std set)を用いて実施した。分子量分布(Ｍｗ/Ｍｎ)は、上記測定法により測定したＭｗを、同じく上記測定法により測定したＭｎで除して算出した。
【００７４】
＜極限粘度［η］＞
サンプル約２０ｍｇをデカリン１５ｍｌに溶解し、１３５℃のオイルバス中で比粘度ηspを測定した。このデカリン溶液にデカリン溶媒を５ｍｌ追加して希釈し、その後同様にして比粘度ηspを測定した。この希釈操作をさらに２回繰り返し、濃度（Ｃ）を０に外挿した時のηsp／Ｃの値を極限粘度［η］として求めた。
［η］＝ｌｉｍ（ηsp／Ｃ）  （Ｃ→０）
【００７５】
＜グラフト化率（％）＞
グラフト共重合体のグラフト化率は、下記式（Ｉ）により求めた。
グラフト化率（％）＝｛（グラフト共重合体（Ｘ）の質量）−（エチレン・α−オレフィン共重合体（Ａ）の質量）｝／（エチレン・α−オレフィン共重合体（Ａ）の質量）×１００  …（Ｉ）
【００７６】
＜粘度特性＞
動粘度、粘度指数はＪＩＳ  Ｋ２２８３に記載の方法により、１００℃および４０℃での動粘度を測定し、粘度指数を算出した。
【００７７】
＜Ｃｏｌｄ Ｃｒａｎｋｉｎｇ Ｓｉｍｕｌａｔｏｒ（ＣＣＳ）粘度＞
ＡＳＴＭ  Ｄ  ５２９３に基づいて測定を行なった。ＣＣＳ粘度はクランク軸における低温・始動時の摺動性の評価に用いられ、値が小さい程、潤滑油の低温特性がよいことを示す。
【００７８】
＜配合油外観＞
配合油の２５℃における外観を目視で観察し、以下の基準で評価した。
透明：透明であった。
白濁：白濁が認められた。
【００７９】
［重合例１］（グラフト共重合体（Ｘ−１）の製造）
エチレン・α−オレフィン共重合体（Ａ）として、ＭＦＲ＝５９．３（ｇ／１０分、１９０℃、２．１６ｋｇｆ）、エチレン含有量７８ｍｏｌ％、極限粘度［η］＝０．８４ｄＬ／ｇのエチレン・プロピレン共重合体ペレット（ＥＰ−１）を用い、グラフトモノマーとして、アルキル基の炭素数が１のメタクリル酸エステルであるメタクリル酸メチル（ＭＭＡ）、及びアルキル基の炭素数が１２のメタクリル酸エステルであるメタクリル酸ドデシル（ＤＭＡ）を用いた。
【００８０】
窒素雰囲気下、エチレン・プロピレン共重合体ペレット（ＥＰ−１）２５．０ｇと、メタクリル酸メチル及びメタクリル酸ドデシルの混合液（ＭＭＡ：ＤＭＡ＝１０：９０(モル％)）８４．０ｇを５００ｍＬのセパラブルフラスコに装入し、液温を６０℃に調整し、エチレン・プロピレン共重合体ペレットを溶解させた。別途窒素雰囲気下でヘキサン２０ｍＬにトリブチルホウ素（ＴＢＢ）を０．５４ｇ加え、空気３００ｍＬを通気した溶液を調製し、その溶液を前記ポリマー溶液に装入した。温度６０℃にて２時間反応させた。反応終了後に空気を毎分２Ｌの速度で５分間、液中に通気した。その後、アセトンを添加しポリマーを析出させた。
【００８１】
その後、グラスフィルターでポリマーを濾過してアセトンで十分洗浄し、６０℃で８時間、真空乾燥を行い、グラフト共重合体（Ｘ−１）を得た。グラフト共重合体（Ｘ−１）の収量は８８．４ｇであり、グラフト化率は２５３％であった。グラフト部を構成するメタクリル酸エステル由来の構成単位のアルキル基の平均炭素数は、１１であった。グラフト共重合体（Ｘ−１）の極限粘度［η］は、０．７２ｄＬ／ｇであった。
【００８２】
［重合例２］（グラフト共重合体（Ｘ−２）の製造）
エチレン・α−オレフィン共重合体（Ａ）として、重合例１で用いたエチレン・プロピレン共重合体ペレット（ＥＰ−１）を用い、グラフトモノマーとして、メタクリル酸メチル（ＭＭＡ）及びメタクリル酸ドデシル（ＤＭＡ）を用いた。
【００８３】
窒素雰囲気下、エチレン・プロピレン共重合体ペレット（ＥＰ−１）２５ｇと、メタクリル酸メチル及びメタクリル酸ドデシルの混合液（ＭＭＡ：ＤＭＡ＝３０：７０(モル％)）７２．８ｇを５００ｍＬのセパラブルフラスコに装入し、液温を６０℃に調整し、エチレン・プロピレン共重合体ペレットを溶解させた。別途窒素雰囲気下でヘキサン２０ｍＬにトリブチルホウ素（ＴＢＢ）を０．５６ｇ加え、空気３００ｍＬを通気した溶液を調製し、その溶液を前記ポリマー溶液に装入した。温度６０℃にて２時間反応させた。反応終了後に空気を毎分２Ｌの速度で５分間、液中に通気した。その後、アセトンを添加しポリマーを析出させた。
【００８４】
その後、グラスフィルターでポリマーを濾過してアセトンで十分洗浄し、６０℃で８時間、真空乾燥を行い、グラフト共重合体（Ｘ−２）を得た。グラフト共重合体（Ｘ−２）の収量は６９．８ｇであり、グラフト化率は１７９％であった。グラフト部を構成するメタクリル酸エステル由来の構成単位のアルキル基の平均炭素数は、９であった。グラフト共重合体（Ｘ−２）の極限粘度［η］は、０．７４ｄＬ／ｇであった。
【００８５】
［重合例３］（グラフト共重合体（Ｘ−３）の製造）
エチレン・α−オレフィン共重合体（Ａ）として、重合例１で用いたエチレン・プロピレン共重合体ペレット（ＥＰ−１）を用い、グラフトモノマーとして、メタクリル酸メチル（ＭＭＡ）及びメタクリル酸ドデシル（ＤＭＡ）を用いた。
【００８６】
窒素雰囲気下、エチレン・プロピレン共重合体ペレット（ＥＰ−１）２５ｇと、メタクリル酸メチル及びメタクリル酸ドデシルの混合液（ＭＭＡ：ＤＭＡ＝３６：６４(モル％)）６３．０ｇを５００ｍＬのセパラブルフラスコに装入し、液温を６０℃に調整し、エチレン・プロピレン共重合体ペレットを溶解させた。別途窒素雰囲気下でヘプタン２０ｍＬにトリブチルホウ素（ＴＢＢ）を０．２７ｇ加え、空気１５０ｍＬを通気した溶液を調製し、その溶液を前記ポリマー溶液に装入した。温度６０℃にて２時間反応させた。反応終了後に空気を毎分２Ｌの速度で５分間、液中に通気した。その後、アセトンを添加しポリマーを析出させた。
【００８７】
その後、グラスフィルターでポリマーを濾過してアセトンで十分洗浄し、６０℃で８時間、真空乾燥を行い、グラフト共重合体（Ｘ−３）を得た。グラフト共重合体（Ｘ−３）の収量は７８．０ｇであり、グラフト化率は２１２％であった。グラフト部を構成するメタクリル酸エステル由来の構成単位のアルキル基の平均炭素数は、８であった。グラフト共重合体（Ｘ−３）の極限粘度［η］は、０．８４ｄＬ／ｇであった。
【００８８】
［重合例４］（グラフト共重合体（Ｘ−４）の製造）
エチレン・α−オレフィン共重合体（Ａ）として、重合例１で用いたエチレン・プロピレン共重合体ペレット（ＥＰ−１）を用い、グラフトモノマーとして、メタクリル酸メチル（ＭＭＡ）、及びアルキル基の炭素数が１８のメタクリル酸エステルであるメタクリル酸ステアリル（ＳＭＡ）を用いた。
【００８９】
窒素雰囲気下、エチレン・プロピレン共重合体ペレット（ＥＰ−１）２５ｇと、メタクリル酸メチル及びメタクリル酸ステアリルの混合液（ＭＭＡ：ＳＭＡ＝５９：４１(モル％)）６２．５ｇを５００ｍＬのセパラブルフラスコに装入し、液温を６０℃に調整し、エチレン・プロピレン共重合体ペレットを溶解させた。別途窒素雰囲気下でヘプタン２０ｍＬにトリブチルホウ素（ＴＢＢ）を０．３０ｇ加え、空気１５０ｍＬを通気した溶液を調製し、その溶液を前記ポリマー溶液に装入した。温度６０℃にて２時間反応させた。反応終了後に空気を毎分２Ｌの速度で５分間、液中に通気した。その後、アセトンを添加しポリマーを析出させた。
【００９０】
その後、グラスフィルターでポリマーを濾過してアセトンで十分洗浄し、６０℃で８時間、真空乾燥を行い、グラフト共重合体（Ｘ−４）を得た。グラフト共重合体（Ｘ−４）の収量は８１．４ｇであり、グラフト化率は２２５％であった。グラフト部を構成するメタクリル酸エステル由来の構成単位のアルキル基の平均炭素数は、８であった。グラフト共重合体（Ｘ−４）の極限粘度［η］は、１．１３ｄＬ／ｇであった。
【００９１】
［重合例５］（グラフト共重合体（Ｘ−５）の製造）
エチレン・α−オレフィン共重合体（Ａ）として、重合例１で用いたエチレン・プロピレン共重合体ペレット（ＥＰ−１）を用い、グラフトモノマーとして、メタクリル酸メチル（ＭＭＡ）、メタクリル酸ドデシル（ＤＭＡ）及びメタクリル酸ステアリル（ＳＭＡ）を用いた。
【００９２】
窒素雰囲気下、エチレン・プロピレン共重合体ペレット（ＥＰ−１）２５ｇと、メタクリル酸メチル、メタクリル酸ドデシル及びメタクリル酸ステアリルの混合液（ＭＭＡ：ＤＭＡ：ＳＭＡ＝４３：４６：１２(モル％)）６２．５ｇを５００ｍＬのセパラブルフラスコに装入し、液温を６０℃に調整し、エチレン・プロピレン共重合体ペレットを溶解させた。別途窒素雰囲気下でヘプタン２０ｍＬにトリブチルホウ素（ＴＢＢ）を０．２７ｇ加え、空気１５０ｍＬを通気した溶液を調製し、その溶液を前記ポリマー溶液に装入した。温度６０℃にて２時間反応させた。反応終了後に空気を毎分２Ｌの速度で５分間、液中に通気した。その後、アセトンを添加しポリマーを析出させた。
【００９３】
その後、グラスフィルターでポリマーを濾過してアセトンで十分洗浄し、６０℃で８時間、真空乾燥を行い、グラフト共重合体（Ｘ−５）を得た。グラフト共重合体（Ｘ−５）の収量は７８．４ｇであり、グラフト化率は２１３％であった。グラフト部を構成するメタクリル酸エステル由来の構成単位のアルキル基の平均炭素数は、８であった。グラフト共重合体（Ｘ−５）の極限粘度［η］は、０．９４ｄＬ／ｇであった。
【００９４】
［重合例６］（グラフト共重合体（Ｘ−６）の製造）
エチレン・α−オレフィン共重合体（Ａ）として、重合例１で用いたエチレン・プロピレン共重合体ペレット（ＥＰ−１）を用い、グラフトモノマーとして、メタクリル酸メチル（ＭＭＡ）、メタクリル酸ドデシル（ＤＭＡ）及びメタクリル酸ステアリル（ＳＭＡ）を用いた。
【００９５】
窒素雰囲気下、エチレン・プロピレン共重合体ペレット（ＥＰ−１）２５ｇと、メタクリル酸メチル、メタクリル酸ドデシル及びメタクリル酸ステアリルの混合液（ＭＭＡ：ＤＭＡ：ＳＭＡ＝４８：３１：２１(モル％)）６２．５ｇを５００ｍＬのセパラブルフラスコに装入し、液温を６０℃に調整し、エチレン・プロピレン共重合体ペレットを溶解させた。別途窒素雰囲気下でヘプタン２０ｍＬにトリブチルホウ素（ＴＢＢ）を０．２９ｇ加え、空気１５０ｍＬを通気した溶液を調製し、その溶液を前記ポリマー溶液に装入した。温度６０℃にて２時間反応させた。反応終了後に空気を毎分２Ｌの速度で５分間、液中に通気した。その後、アセトンを添加しポリマーを析出させた。
【００９６】
その後、グラスフィルターでポリマーを濾過してアセトンで十分洗浄し、６０℃で８時間、真空乾燥を行い、グラフト共重合体（Ｘ−６）を得た。グラフト共重合体（Ｘ−６）の収量は７１．２ｇであり、グラフト化率は１８５％であった。グラフト部を構成するメタクリル酸エステル由来の構成単位のアルキル基の平均炭素数は、８であった。
【００９７】
グラフト共重合体（Ｘ−６）の重量平均分子量（Ｍｗ）は４４５，０００、数平均分子量（Ｍｎ）は６７，０００、分子量分布（Ｍｗ／Ｍｎ）は６．６５であった。また、極限粘度［η］は、１．０５ｄＬ／ｇであった。
【００９８】
［重合例７］（グラフト共重合体（Ｘ−７）の製造）
エチレン・α−オレフィン共重合体（Ａ）として、重合例１で用いたエチレン・プロピレン共重合体ペレット（ＥＰ−１）を用い、グラフトモノマーとして、メタクリル酸メチル（ＭＭＡ）、アルキル基の炭素数が８のメタクリル酸エステルであるメタクリル酸２−エチルヘキシル（２ＥＨＭＡ）、及びメタクリル酸ステアリル（ＳＭＡ）を用いた。
【００９９】
窒素雰囲気下、エチレン・プロピレン共重合体ペレット（ＥＰ−１）２５ｇと、メタクリル酸メチル、メタクリル酸２−エチルへキシル及びメタクリル酸ステアリルの混合液（ＭＭＡ：２ＥＨＭＡ：ＳＭＡ＝３２：４６：２２(モル％)）６２．５ｇを５００ｍＬのセパラブルフラスコに装入し、液温を６０℃に調整し、エチレン・プロピレン共重合体ペレットを溶解させた。別途窒素雰囲気下でヘプタン２０ｍＬにトリブチルホウ素（ＴＢＢ）を０．３０ｇ加え、空気１５０ｍＬを通気した溶液を調製し、その溶液を前記ポリマー溶液に装入した。温度６０℃にて２時間反応させた。反応終了後に空気を毎分２Ｌの速度で５分間、液中に通気した。その後、アセトンを添加しポリマーを析出させた。
【０１００】
その後、グラスフィルターでポリマーを濾過してアセトンで十分洗浄し、６０℃で８時間、真空乾燥を行い、グラフト共重合体（Ｘ−７）を得た。グラフト共重合体（Ｘ−７）の収量は６７．８ｇであり、グラフト化率は１７１％であった。グラフト部を構成するメタクリル酸エステル由来の構成単位のアルキル基の平均炭素数は、８であった。グラフト共重合体（Ｘ−７）の極限粘度［η］は、１．０４ｄＬ／ｇであった。
【０１０１】
［重合例８］（グラフト共重合体（Ｘ−８）の製造）
エチレン・α−オレフィン共重合体（Ａ）として、重合例１で用いたエチレン・プロピレン共重合体ペレット（ＥＰ−１）を用い、グラフトモノマーとして、メタクリル酸メチル（ＭＭＡ）及びメタクリル酸ドデシル（ＤＭＡ）を用いた。
【０１０２】
窒素雰囲気下、エチレン・プロピレン共重合体ペレット（ＥＰ−１）２５ｇと、メタクリル酸メチル及びメタクリル酸ドデシルの混合液（ＭＭＡ：ＤＭＡ＝６７：３３(モル％)）５２．５ｇを５００ｍＬのセパラブルフラスコに装入し、液温を６０℃に調整し、エチレン・プロピレン共重合体ペレットを溶解させた。別途窒素雰囲気下でヘキサン２０ｍＬにトリブチルホウ素（ＴＢＢ）を０．５１ｇ加え、空気３００ｍＬを通気した溶液を調製し、その溶液を前記ポリマー溶液に装入した。温度６０℃にて２時間反応させた。反応終了後に空気を毎分２Ｌの速度で５分間、液中に通気した。その後、アセトンを添加しポリマーを析出させた。
【０１０３】
その後、グラスフィルターでポリマーを濾過してアセトンで十分洗浄し、６０℃で８時間、真空乾燥を行い、グラフト共重合体（Ｘ−８）を得た。グラフト共重合体（Ｘ−８）の収量は７０．９ｇであり、グラフト化率は１８３％であった。グラフト部を構成するメタクリル酸エステル由来の構成単位のアルキル基の平均炭素数は、５であった。グラフト共重合体（Ｘ−８）の極限粘度［η］は、０．６４ｄＬ／ｇであった。
【０１０４】
［重合例９］（グラフト共重合体（Ｘ−９）の製造）
エチレン・α−オレフィン共重合体（Ａ）として、重合例１で用いたエチレン・プロピレン共重合体ペレット（ＥＰ−１）を用い、グラフトモノマーとして、メタクリル酸メチル（ＭＭＡ）及びメタクリル酸ステアリル（ＳＭＡ）を用いた。
【０１０５】
窒素雰囲気下、エチレン・プロピレン共重合体ペレット（ＥＰ−１）２５ｇと、メタクリル酸メチル及びメタクリル酸ステアリルの混合液（ＭＭＡ：ＳＭＡ＝６５：３５(モル％)）６２．５ｇを５００ｍＬのセパラブルフラスコに装入し、液温を６０℃に調整し、エチレン・プロピレン共重合体ペレットを溶解させた。別途窒素雰囲気下でヘプタン２０ｍＬにトリブチルホウ素（ＴＢＢ）を０．３０ｇ加え、空気１５０ｍＬを通気した溶液を調製し、その溶液を前記ポリマー溶液に装入した。温度６０℃にて２時間反応させた。反応終了後に空気を毎分２Ｌの速度で５分間、液中に通気した。その後、アセトンを添加しポリマーを析出させた。
【０１０６】
その後、グラスフィルターでポリマーを濾過してアセトンで十分洗浄し、６０℃で８時間、真空乾燥を行い、グラフト共重合体（Ｘ−９）を得た。グラフト共重合体（Ｘ−９）の収量は８２．８ｇであり、グラフト化率は２３１％であった。グラフト部を構成するメタクリル酸エステル由来の構成単位のアルキル基の平均炭素数は、７であった。
【０１０７】
グラフト共重合体（Ｘ−９）の重量平均分子量（Ｍｗ）は４１６，０００、数平均分子量（Ｍｎ）は８０、０００、分子量分布（Ｍｗ／Ｍｎ）は５．２１であった。また、極限粘度［η］は、１．０３ｄＬ／ｇであった。
各重合例の、原材料、反応条件およびグラフト共重合体の性状を表１にまとめて示す。
【０１０８】
【表１】
2020122119.tif 000002
【０１０９】
［実施例１］
重合例１で得たグラフト共重合体（Ｘ−１）を潤滑油用粘度指数向上剤として用いて、潤滑油組成物を調製した。
（１）ポリマーコンセントレイトの調製
Ｙｕｂａｓｅ−４（ＳＫ Ｌｕｂｒｉｃａｎｔｓ社製、動粘度（４０℃）：１９．６ｍｍ2／ｓ、動粘度（１００℃）：４．２ｍｍ2／ｓ、粘度指数：１２２）をベースオイルとして用い、重合例１で得られたグラフト共重合体Ｘ−１の１０質量パーセント溶液を調製し、ポリマーコンセントレイト−１を得た。
（２）潤滑油組成物の調製
Ｙｕｂａｓｅ−４（ＳＫ Ｌｕｂｒｉｃａｎｔｓ社製）をベースオイルとして用い、流動点降下剤（ルブラン１６５、東邦化学株式会社製）０．３質量％と添加剤パッケージ*  ８．１５質量％を添加した後、１００℃において一定粘度（約１０ｍｍ2／ｓ）となるようにポリマーコンセントレイト−１の配合量を調整して添加し、配合油である潤滑油組成物（１００質量％）を調製した。得られた潤滑油組成物の性能評価を行なった。配合比、及び評価結果を表２に示す。
注：＊  添加剤パッケージ＝ＣａおよびＮａの過塩基性清浄剤、Ｎ含有分散剤、アミン性［ａｍｉｎｉｃ］およびフェノール性の抗酸化剤、ジアルキルジチオリン酸亜鉛類、摩擦調整剤、および消泡剤を含む従来のエンジン潤滑油パッケージ。
【０１１０】
［実施例２］
実施例１において、グラフト共重合体（Ｘ−１）に代えて、重合例２で得られたグラフト共重合体（Ｘ−２）を潤滑油用粘度指数向上剤として用いたこと以外は、実施例１と同様にしてポリマーコンセントレイトおよび潤滑油組成物を調製し、評価した。配合比、及び評価結果を表２に示す。
【０１１１】
［実施例３］
実施例１において、グラフト共重合体（Ｘ−１）に代えて、重合例３で得られたグラフト共重合体（Ｘ−３）を潤滑油用粘度指数向上剤として用いたこと以外は、実施例１と同様にしてポリマーコンセントレイトおよび潤滑油組成物を調製し、評価した。配合比、及び評価結果を表２に示す。
【０１１２】
［実施例４］
実施例１において、グラフト共重合体（Ｘ−１）に代えて、重合例４で得られたグラフト共重合体（Ｘ−４）を潤滑油用粘度指数向上剤として用いたこと以外は、実施例１と同様にしてポリマーコンセントレイトおよび潤滑油組成物を調製し、評価した。配合比、及び評価結果を表２に示す。
【０１１３】
［実施例５］
実施例１において、グラフト共重合体（Ｘ−１）に代えて、重合例５で得られたグラフト共重合体（Ｘ−５）を潤滑油用粘度指数向上剤として用いたこと以外は、実施例１と同様にしてポリマーコンセントレイトおよび潤滑油組成物を調製し、評価した。配合比、及び評価結果を表２に示す。
【０１１４】
［実施例６］
実施例１において、グラフト共重合体（Ｘ−１）に代えて、重合例６で得られたグラフト共重合体（Ｘ−６）を潤滑油用粘度指数向上剤として用いたこと以外は、実施例１と同様にしてポリマーコンセントレイトおよび潤滑油組成物を調製し、評価した。配合比、及び評価結果を表２に示す。
【０１１５】
［実施例７］
実施例１において、グラフト共重合体（Ｘ−１）に代えて、重合例７で得られたグラフト共重合体（Ｘ−７）を潤滑油用粘度指数向上剤として用いたこと以外は、実施例１と同様にしてポリマーコンセントレイトおよび潤滑油組成物を調製し、評価した。配合比、及び評価結果を表２に示す。
【０１１６】
［比較例１］
実施例１において、グラフト共重合体（Ｘ−１）に代えて、重合例８で得られたグラフト共重合体（Ｘ−８）を潤滑油用粘度指数向上剤として用いたこと以外は、実施例１と同様にしてポリマーコンセントレイトおよび潤滑油組成物を調製し、評価した。配合比、及び評価結果を表２に示す。
【０１１７】
［比較例２］
実施例１において、グラフト共重合体（Ｘ−１）に代えて、重合例９で得られたグラフト共重合体（Ｘ−９）を潤滑油用粘度指数向上剤として用いたこと以外は、実施例１と同様にしてポリマーコンセントレイトおよび潤滑油組成物を調製し、評価した。配合比、及び評価結果を表２に示す。
【０１１８】
【表２】
2020122119.tif 000003
【０１１９】
［実施例と比較例の対比］
（メタ）アクリル酸エステルのアルキル基の平均炭素数が７以下のグラフト共重合体（Ｘ）を粘度指数向上剤として用いた潤滑油組成物〔比較例１〜比較例２〕に比べ、（メタ）アクリル酸エステルのアルキル基の平均炭素数が８以上のグラフト共重合体（Ｘ）を粘度指数向上剤として用いて得た実施例１〜実施例７の潤滑油組成物は、透明な配合油を提供し同等以上の粘度指数を達成するという優れた特性を示した。
【産業上の利用可能性】
【０１２０】
本発明の潤滑油用粘度指数向上剤は、従来の粘度指数向上剤と比較して粘度指数向上能と増粘性のバランスに優れており、省燃費化に適応した潤滑油添加剤として利用可能である。